СПОСОБ ЗАЩИТЫ СТАЛИ ОТ КОРРОЗИИ В ВОДНЫХ СРЕДАХ

3
3
1. Способ защиты стали от коррозии в водных средах, включающий введение в водную среду, содержащую от 0,1 до 6,0 мг/дм кислорода, ингибитора, содержащего цинковый комплекс 1-гидроксиэтил-идендифосфоновой кислоты, отличающийся тем, что после введения в водную среду указанного ингибитора его осаждают на поверхность стали избирательно в коррозионных очагах, процесс ведут при температуре от 35 до 95°C, pH водной среды от 5,8 до 11,1 и содержании магния в водной среде от 0,208 до 6,23 моль/м.
2. Способ по п.1, отличающийся тем, что в качестве цинкового комплекса 1-гидроксиэтилидендифосфоновой кислоты, используют цинковый комплекс 1-гидроксиэтилидендифосфоновой кислоты, содержащий локализованную π-связь между атомами фосфора и кислорода.
3. Способ по любому из п.п.1-2, отличающийся тем, что содержание магния в водной среде контролируют титриметрическим, электрохимическим или фотоколориметрическим способом перед введением ингибитора.
4. Способ по любому из п.п.1-2, отличающийся тем, что содержание магния в водной среде контролируют титриметрическим, электрохимическим или фотоколориметрическим способом в процессе введения ингибитора периодически.
3
5. Способ по любому из п.п.1-2, отличающийся тем, что перед введением ингибитора водную среду подвергают деаэрации до достижения концентрации кислорода не более 6,0 мг/дм.
6. Способ по п.5, отличающийся тем, что деаэрацию водной среды осуществляют способом термической деаэрации.
7. Способ по п.5, отличающийся тем, что деаэрацию водной среды осуществляют способом вакуумной деаэрации.
8. Способ по п.5, отличающийся тем, что деаэрацию водной среды осуществляют взаимодействием с веществами, поглощающими кислород.
3
9. Способ по любому из п.п.1-2, отличающийся тем, что в водную среду вводят магний в форме водорастворимого соединения до достижения содержания магния в водной среде не менее 0,208 моль/м.